(57)【要約】      （修正有）【課題】表面反射性の低い、製造過程で環境汚染の無い工具表面処理。【解決手段】工具１０表面を半光沢層、全光沢層及び多孔質層からなるニッケルベース層とその表面に形成された錫ニッケル合金からなる硬質のガンメタル色層により被覆する。硬質のガンメタル色層２２は、黒色に近い銅褐色を呈し、反射性が低いため、照明の充分に届かない暗い作業環境下で周囲の部材を識別し易く、また、磨耗してベース層が露出してもベース層との色調が近い為に目立たず、充分な硬度を保持することができる。また、ニッケル系合金層であるため、その製造過程で有害な物質を扱うことが無く、環境負荷も低い。【選択図】図１
0003124674.tif 000002
【実用新案登録請求の範囲】
【請求項１】
工具表面の最外層に隣接する下地層に少なくとも一層のベース層を形成し、該ベース層はニッケル層であり、前記ベース層上にガンメタル色層を形成し、該ガンメタル色層は錫ニッケル合金層であることを特徴とする工具の表面構造。
【請求項２】
前記ベース層は、半光沢層、光沢層及び多孔質層からなり、これらの異なる密度のコーティング層によって異なる光沢を呈することを特徴とする請求項１記載の工具の表面構造。
【請求項３】
前記ガンメタル色層は、錫ニッケル合金層であり、ガンメタル色を呈し、その表面には構造が安定した合金層が形成されることを特徴とする請求項１記載の工具の表面構造。
【請求項４】
レンチ工具であって、把持部を備え、前記把持部にはレンチ部が設けられ、前記レンチ部はラチェットレンチ部またはスパナ部であって、
工具本体表面には少なくとも一層の下地層が最外層に隣接するベース層として設けられ、該ベース層はニッケル層であり、そのベース層外部にはガンメタル色層が形成され、前記ガンメタル色層は錫ニッケル合金層であることを特徴とする工具の表面構造。
【請求項５】
前記ベース層は、半光沢層、光沢層および多孔質層からなり、異なる密度のコーティング層によって異なる光沢を呈することを特徴とする請求項４記載の工具の表面構造。
【請求項６】
前記ガンメタル色層は、錫ニッケル合金層であり、ガンメタル色を呈し、その表面には構造が安定した合金層が形成されていることを特徴とする請求項４記載の工具の表面構造。
【考案の詳細な説明】
【技術分野】
【０００１】
本考案は、工具の表面構造に関し、特に、工具の表面構造において、最外層および最外層に隣接する内部のベース層の色および材質が同等であり、光を反射しない暗色が形成され、最外層はガンメタル色で、表面全体の安定性が高く、高い実用性を備える工具の表面構造に関する。
【背景技術】
【０００２】
現在工具の表面処理は、必要不可欠な硬化処理の他、美観性の向上および防錆処理の必要があるので、電気メッキを行わなければならず、工具の表面に防錆および耐酸性および耐アルカリ性を備えるメッキ層が形成される。しかし、現在のメッキ層の大半は銀色の光輝面を備える層であり、このような光輝面を備える設計においては使用上、視覚上および実用性に関連して克服できない下記の欠点が存在する。
１  工具の表面の光輝面はクロムメッキ、カドミウム、水銀または鉛などの重金属による電気メッキ作業によって形成され、重金属または有害物質による電気メッキ作業によって環境が汚染される。
２  工場におけるメンテナンス時、取り付けや取り外しを行う部材位置は非常に暗く、また、部材の周囲は非常に汚れているため、光を反射しない状態であり、光輝面を備える工具を進入させたとき、その光の反射は非常に大きく、工具の使用者はその光の反射作用によって部材の位置を認識できなくなり、工具を迅速に部材の位置に持って行き、取り外しや取り付け作業を行うことができない。
３  現在、大半の工具は銀色の光輝面を備えるものであり、区別には限界があり、工具の光輝面上にカラーテープを設置したり、エナメル焼付けを行って識別できるようにしたものあるが、それらはただのマークに過ぎず、実用性が十分でない。
４  工具表面の光輝面の構造が破損したり、汚れたりしたときの補修は困難であり、例えば破損した場合、内装の非光輝面が露出し、電気メッキし直す場合、時間および費用が掛かり、その他の方法では完全な修復を行うことができないので、経済効率に優れない。
【０００３】
本考案の考案者は、上述の欠点に鑑み、工具表面の色が作業環境における需要を満たすことができ、表面の安定性が高く、色を固定した後のコーティング層が非常に安定した工具の表面構造を案出した。
【特許文献１】特開昭５９−１２３７９４号公報
【考案の開示】
【考案が解決しようとする課題】
【０００４】
本考案の主な目的は、工具表面の最外層に二回以上のコーティングによって設けられた内部のベース層および外部のガンメタル色層が設けられた複合構造が構成され、内部のベース層および外部のガンメタル色層は色が同等の材質であり、ガンメタル色層の外部表面には安定した表層が形成され、その色は正確なガンメタル色であり、物理的および化学的特性が使用者の必要に完全に適合したコーティング層であり、高い実用性を達成できる工具の表面の構造を提供することにある。
【課題を解決するための手段】
【０００５】
上述の目的を達成するために、請求項１の考案は、工具本体の表面の最外層に隣接する下地層部分に少なくとも一層のベース層が設けられ、ベース層はニッケル層であり、ベース層外部にはガンメタル色層が形成され、ガンメタル色層は錫ニッケル合金層であることを特徴とする工具の表面構造である。
【０００６】
請求項２の考案は、ベース層は、半光沢層、全光沢層および多孔質層であり、異なる密度のコーティング層によって異なる光沢を呈することを特徴とする請求項１記載の工具の表面構造である。
【０００７】
請求項３の考案は、ガンメタル色層は、錫ニッケル合金層であり、ガンメタル色を呈し、その表面には構造が安定した合金層が形成されることを特徴とする請求項１記載の工具の表面構造である。
【０００８】
請求項４の考案は、工具の表面構造であって、工具はレンチであって、把持部を備え、把持部にはレンチ部が設けられ、レンチ部はラチェットレンチ部またはスパナ部であって、工具本体表面には少なくとも一層の内部に位置し、最外層に隣接するベース層が設けられ、ベース層はニッケル層であって、ベース層外部にはガンメタル色層が形成され、ガンメタル色層は錫ニッケル合金層であることを特徴とする工具の表面構造である。
【０００９】
請求項５の考案は、ベース層は、半光沢層、全光沢層および多孔質層であり、異なる密度のコーティング層によって異なる光沢を呈することを特徴とする請求項４記載の工具の表面構造である。
【００１０】
請求項６の考案は、ガンメタル色層は、錫ニッケル合金層であり、ガンメタル色を呈し、その表面には構造が安定した合金層が形成されることを特徴とする請求項４記載の工具の表面構造である。
【考案の効果】
【００１１】
１  ガンメタル色層は、光を反射しない色を呈しているので、照明の不十分な暗い環境において使用した場合でも不適当な視覚的なコントラストを生成せず、工具および部材は同一の光反射性の作業環境の下に置かれるので、作業者は部材の場所を明白に認識でき、部材の取り外しまたは取り付けを迅速に行うことができる。
２  薬品は、主に錫ニッケルから構成され、有害または有毒な重金属ではないので、環境保護の要求を満たすことができ、環境保護措置のための大きな負担を払う必要がない。
３  第二次調整コーティングによって、最後のガンメタル色層を消費者の要求に応えることができ、ガンメタル色層によって完成品は一般の工具とは異なり、高品質且つ高精度なものとなり、正確な区別ができ、実用性が高い。
４  第二次調整コーティングによって、色および関連する物理特性を確実に調整でき、ベース層およびガンメタル色層はどちらもニッケルを含み、同じ合金系による結合性と機械的、物理的性質を備える以外に同一の色を呈するので、外層のガンメタル色層が破損し、下地層が露出しても美観性は損なわれない。
【考案を実施するための最良の形態】
【００１２】
本考案の目的、特徴および効果を示す実施例を図に沿って詳細に説明する。図は実施例の説明に用いるものであり、実用新案登録の請求範囲を制限するものではない。
【００１３】
図１、２に示すように、本考案の工具１０は一般のレンチであり、中段には把持部１１が設けられ、両端または一端にはレンチ部１２が設けられる。レンチ部１２は図に示すように、双方向の回転に対応できるラチェット部１２０または単一方向の回転に対応できるラチェット部またはスパナ部１２１とすることができる。本考案の主な特徴は工具本体２０の表面に少なくとも一層の内部に位置し、最外層に隣接するベース層２１が設けられ、ベース層２１の外部には一層のベース層２１と確実に結合されるガンメタル色層２２が設けられ、上述の構造によって、表面に好適な色で、化学的および物理的特性が実際の需要に適合するコーティング層が形成される。
【００１４】
ベース層２１はニッケル層であり、ベース層は半光沢層２１０、全光沢層２１１および多孔質層２１２など三種の密度および光沢程度の異なる構造の層に分けられる。
【００１５】
ガンメタル色層２２は、錫ニッケル合金の層であり、本質的に硬化された表層であり、ガンメタル色、即ち黒色に近い銅褐色を呈し、反射光の発生を防止でき、その表面には構造の安定した合金属構造が形成される。
【００１６】
その表面処理３０は以下に示すステップによって行われる。
【００１７】
表面洗浄１１：洗浄の工程は、脱脂１１０、汚れ除去１１１、酸洗浄１１２および水洗浄１１３の順番で行われ、脱脂１１０は加熱によって油脂を除去する。汚れ除去１１１は化学薬剤によって表面の汚れを除去する。酸洗浄１１２は酸によってアルカリ物質を中和し、汚れを除去する。水洗浄１１３は前述の処理による化学薬剤を除去するために行われる。
【００１８】
第一次コーティング１２：電気メッキ、エナメル焼付け、染色、電着または蒸着などの処理が行われ、工具本体２０の表面に一層のベース層２１が形成され、ベース層２１は半光沢層２１０、全光沢層２１１および多孔質層２１２などからなり、異なる密度の層によって異なる光沢が表現される。ベース層２１はニッケル層である。
【００１９】
洗浄１３：このステップは水洗浄１３０を行うものであり、ベース層２１表面の汚れまたは余剰のニッケルを除去する。
【００２０】
第二次調整コーティング１４：組成の範囲が２０〜３５’Ｂｅである錫ニッケルを含む薬品を準備し、ベース層２１を備える工具本体２０をその薬品液に浸漬する。薬品浸漬１４０、電気メッキ１４１、エナメル焼付け１４２および着色１４３などの処理によって、ベース層２１の外部にガンメタル色層２２が形成される。ガンメタル色層２２は錫ニッケルの合金層であり、本質的に硬化された表層であり、ガンメタル色を呈し、その表面には構造が安定した合金属層の構造が形成される。その硬度は５００〜１０００ＨＶに達する。
【００２１】
洗浄１５：本ステップは前述の表面洗浄の工程における水洗浄および酸洗浄作業が一般であり、表面の薬品を洗浄し、色を固定させる。色の固定作業は薬品の酸性またはアルカリ性によって決定され、仮に薬品がアルカリ性溶液の場合、酸洗浄を行い、十分にに中和してベース層２１外部に形成されたガンメタル色層２２の表面に高い安定性を備える表層構造を形成し、表面の色を固定する。仮に薬品が酸性の場合、アルカリ性溶液によって洗浄３５を行い、色を固定する。
【００２２】
乾燥１６：ベース層２１およびガンメタル色層２２を備える工具本体２０を乾燥し、全体がガンメタル色層２２のコーティング層の形成が完成される。
【００２３】
前述の第二次調整コーティング１４によって、ガンメタル色層２２は第一次コーティング１２後の表面の物理的または化学的調整を行うことができ、完成品の色および必要とされる機械的、物理的性質はさらに確実に発揮されるものとすることができ、ガンメタル色層２２を消費者の必要に符合させることができる。
【００２４】
前述のステップによって、以下の効果を達成できる。
１  ガンメタル色層２２は、光を反射しない色を呈しているので、光の反射性が低い環境において使用した場合でも不適当な視覚的なコントラストを生成せず、工具および部材は同一の光反射性の作業環境の下に置かれるので、作業者は部材の場所を明白に認識でき、部材の取り外しまたは取り付けを迅速に行うことができる。
２  薬品は、主に錫ニッケルを含む材質から構成され、有害または有毒な重金属ではないので、環境保護の要求を満たすことができ、環境保護措置のための大きな負担を払う必要がない。
３  第二次調整コーティングによって、最後のガンメタル色層２２を消費者の要求に符合させることができ、ガンメタル色層２２によって完成品は一般の工具とは異なり、高品質且つ高精度なものとなり、正確な区別ができ、実用性が高い。
４  第二次調整コーティング１４によって、色および関連する物理特性を確実に調整でき、ベース層２１およびガンメタル色層２２はどちらもニッケルを含み、同じ合金系として結合性に優れると共に同様の機械的、物理的性質を備える以外に同一の色を呈するので、外層のガンメタル色層２２が破損し、下地層が露出しても美観性は損なわれない。
【００２５】
以上の説明から分かるように、本考案は上述の効果を確実に達成でき、実用新案登録請求の要件を満たすものである。
【図面の簡単な説明】
【００２６】
【図１】本考案の構造を示す斜視図である。
【図２】本考案の工具本体の構造を示す断面図である。
【図３】本考案の表面処理方法を示すフロー図である。
【符号の説明】
【００２７】
１０  工具
１１  把持部
１２  レンチ部
１２０ラチェット部
１２１スパナ部
２０  工具本体
２１  ベース層
２１０半光沢層
２１１全光沢層
２１２多孔質層
２２  ガンメタル色層
１０  表面処理
１１  表面洗浄
１１０脱脂
１１１汚れ除去
１１２酸洗浄
１１３、１３０  水洗浄
１２  第一次コーティング
１３、１５  洗浄
１４  第二次調整コーティング
１４０薬品浸漬
１４１電気メッキ
１４２エナメル焼付け
１４３着色
１６  乾燥
【図１】
0003124674.tif 000003
【図２】
0003124674.tif 000004
【図３】
0003124674.tif 000005